(57)【要約】 【課題】 耐腐食性及び耐磨耗性に優れ、カーボンナノファイバー又はカーボンナノチューブにより表面が修飾された強磁性金属からなる粒子を提供する。【解決手段】鉄、ニッケル、コバルトからなる元素群から選ばれた１種以上の金属元素と炭素との共晶点組成を含む組成の共晶合金からなる球状の強磁性金属核と、上記球状強磁性金属核の表面の全面を被覆する該強磁性金属元素と炭素とを含有する液滴から析出した炭素からなる殻とを具備することを特徴とする炭素被覆形強磁性金属球形粒子。また、上記粒子の表面がカーボンナノファイバー又はカーボンナノチューブにより修飾された炭素被覆形強磁性金属球形粒子。金属―炭素の複合又は混合粉末を、気相中において熱プラズマ処理を行うことにより製造する。【選択図】  図１
2005350750.tif 000002
【特許請求の範囲】
【請求項１】
鉄、ニッケル、コバルトからなる元素群から選ばれた１種以上の金属元素と炭素との共晶
点組成を含む組成の共晶合金からなる球状の強磁性金属核と、上記球状強磁性金属核の表
面の全面を被覆する該強磁性金属元素と炭素とを含有する液滴から析出した炭素からなる
殻とを具備することを特徴とする炭素被覆形強磁性金属球形粒子。
【請求項２】
鉄、ニッケル、コバルトからなる元素群から選ばれた１種以上の金属元素と炭素との共晶
点組成を含む組成の共晶合金からなる球状の強磁性金属核と、上記球状強磁性金属核の表
面の全面を被覆する該強磁性金属元素と炭素とを含有する液滴から析出した炭素からなる
殻とを具備し、該炭素からなる殻がグラファイトと、カーボンナノチューブ及び／又はカ
ーボンナノチューブとからなることを特徴とする炭素被覆形強磁性金属球形粒子。
【請求項３】
鉄、ニッケル、コバルトからなる元素群から選ばれた１種以上の金属元素と炭素との共晶
点組成を含む組成の共晶合金からなる球状の強磁性金属核と、上記球状強磁性金属核の表
面の全面を被覆する該強磁性金属元素と炭素とを含有する液滴から析出した炭素からなる
殻とを具備し、該炭素からなる殻がグラファイトとカーボンナノファイバーとからなり、
かつ、球状強磁性金属核の表面と角度を持つカーボンナノファイバーの長さ方向の軸長が
球状強磁性金属核の直径の２倍以下であることを特徴とする炭素被覆形強磁性金属球形粒
子。
【請求項４】
鉄、ニッケル、コバルトからなる元素群から選ばれた１種以上の金属元素と炭素との共晶
組成における炭素含有量より炭素リッチの金属―炭素の複合又は混合粉末を、気相中にお
いて熱プラズマ処理を行うことにより上記粉末を溶解して球形の融体を形成する工程、該
融体を気相中において共晶点以上の温度で炭素の析出温度以下に冷却することにより炭素
を融体表面に析出させて球形の融体表面を高融点成分の炭素からなる固相によって被覆す
る工程、炭素の固相によって被覆された球形融体を気相中において該共晶点以下に冷却す
ることにより鉄、ニッケル、コバルトからなる元素群から選ばれた１種以上の金属元素と
炭素との共晶点組成を含む組成の共晶合金からなる球形核と炭素からなる殻から構成され
る球形構造物を形成する工程、とを含むことを特徴とする炭素表面被覆形強磁性金属球形
粒子の製造方法。
【請求項５】
鉄、ニッケル、コバルトからなる元素群から選ばれた１種以上の金属元素と炭素との共晶
組成における炭素含有量より炭素リッチの金属―炭素の複合又は混合粉末を、気相中にお
いて熱プラズマ処理を行うことにより上記粉末を溶解して球形の融体を形成する工程、該
融体を気相中において共晶点以上の温度で炭素の析出温度以下に冷却することにより炭素
を融体表面に析出させて球形の融体表面を高融点成分の炭素からなる固相によって被覆す
る工程、炭素の固相によって被覆された球形融体を気相中において該共晶点以下に冷却す
ることにより鉄、ニッケル、コバルトからなる元素群から選ばれた１種以上の金属元素と
炭素との共晶点組成を含む組成の共晶合金からなる球形核と炭素からなる殻から構成され
る球形構造物を形成するとともに炭素被覆層に亀裂を形成して固化した融体の表面の一部
を気相に露出する工程、露出した鉄、ニッケル、コバルトからなる元素群から選ばれた１
種以上の元素の触媒作用により気相中の活性炭素を用いてカーボンナノファイバー若しく
はカーボンナノチューブ又はカーボンナノファイバー及びカーボンナノチューブの混合物
を露出した該元素の表面に形成する工程、とを含むことを特徴とする炭素被覆形強磁性金
属球形粒子の製造方法。
【発明の詳細な説明】
【技術分野】
【０００１】
本発明は、炭素により表面が被覆された強磁性金属球形粒子の構造とその製造方法に関
する。
【背景技術】
【０００２】
鉄、ニッケル、コバルトからなる旧分類で呼ばれるところの鉄族元素は、最外殻ｄ電子
の存在により、強磁性を示す。一方、これらの鉄族元素は炭素と共晶系をつくるため、多
量のグラファイトを含有する金属粉末（以下、「強磁性金属グラファイト粉末」と称する
）の形成が可能であり、種々の工業的応用に供せられている。
【０００３】
このような強磁性金属グラファイト粉末としては、ニッケルグラファイト粉末が市販さ
れており、低摩耗材として摺動部品製造などに応用されている。また、ニッケルグラファ
イト粉末は、プラズマ溶射法により航空機エンジンのベース素材表面にコーティングする
ための材料としても重要である。さらに、このニッケルグラファイト粉末に薄く金を被覆
したものは金被覆ニッケルグラファイト粉末として市販され、半導体デバイスのパッケー
ジ材料に供せられている。これらの市販されているニッケルグラファイト粉末は、粒径が
１０μｍないし３０μｍの不定形の外見を有し、かつ、表面にニッケル相とカーボン相が
露出した組織構造すなわち共晶系に一般的な組織構造を有している。また、その表面形状
は、粗であり、直径数十ｎｍ程度の多数の孔及び窪みを有している。
【０００４】
このような組織構造のため、従来、市販されていたニッケルグラファイト粉末は、腐食
性雰囲気下で用いると露出したニッケル相が腐食されるという欠点、及び不定形形状のた
め、さらなる低摩耗性の改善は実現困難という問題点を有していた。このような問題点の
存在などの事情もあって、強磁性という特徴を利用したニッケルグラファイト粉末の応用
や腐食性雰囲気下で使用可能な低磨耗材としてのニッケルグラファイト粉末の応用は開発
されていなかった。上記の構造上の問題点が解決されれば、これらの新しいニッケルグラ
ファイト粉末の応用が拓かれるものと期待される。
【０００５】
Ｎｉ，Ｃｏ，Ｆｅなどの磁性金属粉末に炭素を被覆したものも知られている（例えば、
特許文献１〜３）。すなわち、特許文献１では、ニッケル粉末を加熱した試料台に乗せベ
ンゼンを含むガスにさらす方法により、表面に熱分解炭素を堆積したニッケル粉末が製造
され、電池用電極材料として供せられている。しかしながら、この製造方法では、ニッケ
ル粉末の試料台に接した表面はベンゼンを含むガスにさらされないため炭素は堆積せず、
したがって、腐食性雰囲気下で使用可能なニッケル粉末の提供は困難である。
【０００６】
また、特許文献２では、Ｆｅ、Ｎｉ、Ｃｏなどの粉末とカーボンブラックを混合し不活
性ガス中で１６００℃〜２８００℃で加熱し４５℃／ｍｉｎ以下の冷却速度で冷却する方
法により、グラファイト被覆金属粒子が製造されているが、冷却速度が遅いため安価でか
つ大量の製造は困難である。特許文献３には、カーボンロッドに金属粉末を充填させ、ア
ーク放電させる方法により炭素被覆を有するナノ水準金属微粒子の製造が記載されている
が、アーク放電法は大量生産に適さない。
【０００７】
このように、従来知られていた製造方法による炭素表面被覆形強磁性金属球形粒子は、
均一な厚さの炭素により被覆されていないため腐食性雰囲気下での使用が困難（特許文献
１に記載）という欠点や大量かつ安価に生産することが困難（特許文献２及び３に記載）
という欠点を有していた。
【０００８】
一方、炭素のみからなるグラフェンシートが円筒形に丸まってできるカーボンナノチュ
ーブ（以降ＣＮＴと呼ぶ）とグラフェンシートが繊維軸に対して垂直若しくは傾斜又は平
行に積層されてできるカーボンナノファイバー（以降ＣＮＦと呼ぶ）は、電子放出源やリ
チウムイオン２次電池電極、燃料電池電極などへの応用が期待され、量産化製造技術の開
発が活発に行われている。
【０００９】
これらの応用におけるデバイスの高性能特性を実現するためには、ＣＮＴやＣＮＦを所
望の位置に所望の分布を持って配置させる必要がある。特に、ＣＮＴは優れた機械的、電
気的性質を有するため、ＣＮＴを所望の位置に所望の分布を持って配置させる技術の応用
価値は高い。例えば、ＣＮＴを平面ディスプレイの電子放出源として用いる場合には、溶
媒に分散させたＣＮＴを電子放出源電極上にエアブラシにより吹き付けることによりＣＮ
Ｔを形成している。また、ニッケルなどの触媒金属膜を所望の位置に所望の形状で設置さ
せた後、メタンやアセチレンを原料ガスとした化学気相成長法により触媒金属膜上に選択
的にＣＮＴを形成することも可能である。
【００１０】
上記の配置法のうち、化学気相成長法を用いる方法は高価な成長装置が必要という欠点
がある。吹き付け法を用いる方法は所望の形状にＣＮＴを配置するために高価な写真食刻
装置が必要という欠点がある。
【００１１】
強磁性金属粒子の表面にＣＮＴやＣＮＦを形成できれば、ＣＮＴやＣＮＦを所望の位置
に所望の分布を持って配置させるために外部磁場によって強磁性金属粒子を操作すること
により、高価な装置を必要とせずに所望の形状にＣＮＴやＣＮＦを配置することができる
と期待される。しかし、従来技術ではＣＮＴやＣＮＦが表面に形成され、かつ、外部磁場
により精密に操作可能な形状を有する強磁性金属粒子は実現されていなかった。
【００１２】
特許文献４には、強磁性金属粒子が存在する炭素フィブリルのクラスターが記載されて
いる。この文献における炭素フィブリルとは米国特許５，１７１，５６０及び米国特許４
，８５５，０９１にその製法が記載されたものであって、本明細書で云うところのＣＮＦ
に相当するものであり、ＣＮＴを指すものではない。また、特許文献４に記載の炭素フィ
ブリルは、二酸化ケイ素などの担体物質上に担持された強磁性金属粒子をベンゼンなどの
気体流にさらすことにより形成されるものであって、炭素フィブリルの直径は強磁性金属
粒子の寸法と同程度となり、かつ、炭素フィブリルの軸方向の長さはその直径よりもはる
かに大きくなる。この結果、強磁性金属粒子の形状が外部磁場によりその配置を精密に制
御可能な等方的形状の球形であったとしても、強磁性金属粒子から成長した炭素フィブリ
ルの寸法が強磁性金属粒子の寸法よりも大きいため異方的形状となる。
【００１３】
実際、特許文献４の発明の詳細な説明［００４３］には、炭素フィブリルに付随する強
磁性金属粒子の量は炭素フィブリルの量に較べはるかに少ない旨記述されている。この結
果、必然的に異方的形状となる。このような形状を有する強磁性金属粒子付の炭素フィブ
リルのクラスターは、形状異方性がはなはだしいため操作性に劣り、したがって、外部磁
場により炭素フィブリルの配置を精密に制御することは困難となる。長さ方向の軸の寸法
が強磁性金属球形粒子の寸法よりはるかに大きくなく、望ましくは長さ方向の軸が強磁性
金属球形粒子の表面と平行なＣＮＴやＣＮＦを強磁性金属球形粒子上に形成できれば、形
状等方性に優れるため操作性に優り、所望の形状にＣＮＴやＣＮＦを配置することができ
るが、このような形状を有する強磁性金属球形粒子とその製造方法は、これまでに知られ
ていなかった。
【００１４】
球状粒子の製造技術として、熱プラズマによる製造方法が知られている（特許文献５，
６）。特許文献５には、プラズマ流を上方に向けて発生し、それに対し向流的に粒子を供
給すること、供給機構の付与が有効であることが記載されている。この粉末供給法では、
プラズマ流の温度が下がった所に粉末を供給するので、高融点化合物の球状化には不利で
あると思われる。
【００１５】
特許文献６では、プラズマ下流部にプラズマフレーム炉を設けてプラズマフレームの均
質化を図っている。原料供給は、プラズマフレーム炉の下流部で行うのでやはり、高融点
化合物の球状化には適さない。
【００１６】
本発明者らは、プラズマ中に粉末供給プローブを用いて粉末を供給する方法による3,07
0℃という高融点をもつ炭化チタンの球状化方法に関して報告した（非特許文献１）。さ
らに、本発明者らは、熱プラズマ処理を用いた炭素粒子などの無機材料合成技術を開発し
ている（非特許文献２、特許文献７）。
【００１７】
【特許文献１】特開平５−２８９９４号公報
【特許文献２】特開平９−１４３５０２（特許第３４８２４２０号）公報
【特許文献３】特表平９−５０６２１０号公報
【特許文献４】特表２００２−５０７０５５号公報
【特許文献５】特開平４−２４６１０４号公報
【特許文献６】特開平１０−１８９２９１号公報
【特許文献７】特開２００３−２７２６２４号公報
【非特許文献１】”Spheroidization of Titanium Carbide Powders by Induction Thermal Plasma Processing”, Y.L. Li and T. Ishigaki, J. Am. Ceram. Soc., 84(9), 1929-1936(2001)
【非特許文献２】高温学会誌、第２８巻第３号（２００２年５月）、第９８−１０６頁
【発明の開示】
【発明が解決しようとする課題】
【００１８】
本発明が解決しようとする第１の課題は、従来の強磁性金属グラファイト粉末の欠点で
ある容易腐食性ならびに磨耗性を改善した炭素表面被覆形強磁性金属球体粒子を大量かつ
安価に生産可能な製造方法を提供するところにある。また、第２の課題は、前記強磁性金
属球体表面をＣＮＴ及び／又はＣＮＦで修飾することにより、高価な装置を必要とせずに
、強磁性の特性を利用して、ＣＮＴ及び／又はＣＮＦを所望の位置に所望の分布を持って
配置可能とする新規材料とその製造方法を提供するところにある。
【００１９】
ここで、「表面をＣＮＴ及び／又はＣＮＦで修飾する」とは、表面の一部又は全面にＣ
ＮＴ及び／又はＣＮＦが配置された状態を指すが、表面上でのＣＮＴ及び／又はＣＮＦの
個々の配置形態や分布までを規定するものではない。ＣＮＴ及び／又はＣＮＦの長さ方向
の軸は強磁性金属球体表面に対して平行であっても平行でなくてもよいが、平行でない場
合にはその軸長は、強磁性金属球体の直径の２倍を越えないことが要求される。２倍を越
えるとＣＮＴ及び／又はＣＮＦで修飾された強磁性金属球体の形状は、修飾といえないほ
ど形状等方性を失い、外部磁場による操作の容易性を失うからである。ただし、長さ方向
の軸が強磁性金属球体表面に対して平行な場合は、直径の２倍を越える軸長であってもＣ
ＮＴ及び／又はＣＮＦは強磁性金属球体に接して配置されるため、「表面をＣＮＴ及び／
又はＣＮＦで修飾する」と云う。
【課題を解決するための手段】
【００２０】
前記の第１の課題を解決するためには、鉄族元素と炭素からなる融体を固化することに
より、緻密な炭素層により被覆され、かつ、粒子形状が球状をなす強磁性金属粒子が製造
されればよい。しかし、鉄族元素は炭素と共晶を形成するため、鉄族元素と炭素からなる
融体が固化する際に、通常、鉄族元素を含む固相が表面に露出してしまう。このため、鉄
族元素が表面に露出せず炭素層により表面が被覆された構造は、従来用いられてきた大量
かつ安価に生産可能な製造方法によっては実現されていなかった。
【００２１】
そこで、本発明者らにおいては、鋭意研究した結果、強磁性金属グラファイト粉末に熱
プラズマ処理を施す合成法を採用することにより、炭素で完全に被覆され、したがって表
面に強磁性金属が露出されず、かつ球状形状を有する炭素表面被覆形強磁性金属球形粒子
をはじめて見出した。炭素皮膜は高結晶性ほど耐腐食性が向上するが、この方法によれば
、結晶化度の高い炭素皮膜が形成される。
【００２２】
さらに、熱プラズマ処理における高周波投入電力と冷却速度を制御することにより、前
記の第２の課題であるＣＮＴやＣＮＦで表面が修飾された炭素表面被覆形強磁性金属球形
粒子をはじめて見出した。高周波電力の増加により、より炭素リッチ組成の混合物の溶融
が可能になる。また、冷却速度を増大するとＣＮＴ、ＣＮＦの析出量が増加する。
【００２３】
本発明は上記知見に基づいてなされたものであり、その構成は、以下（１）〜（５）に
記載のとおりである。
【００２４】
（１）鉄、ニッケル、コバルトからなる元素群から選ばれた１種以上の金属元素と炭素と
の共晶点組成を含む組成の共晶合金からなる球状の強磁性金属核と、上記球状強磁性金属
核の表面の全面を被覆する該強磁性金属元素と炭素とを含有する液滴から析出した炭素か
らなる殻とを具備することを特徴とする炭素被覆形強磁性金属球形粒子。
【００２５】
（２）鉄、ニッケル、コバルトからなる元素群から選ばれた１種以上の金属元素と炭素と
の共晶点組成を含む組成の共晶合金からなる球状の強磁性金属核と、上記球状強磁性金属
核の表面の全面を被覆する該強磁性金属元素と炭素とを含有する液滴から析出した炭素か
らなる殻とを具備し、該炭素からなる殻がグラファイトと、カーボンナノチューブ及び／
又はカーボンナノチューブとからなることを特徴とする炭素被覆形強磁性金属球形粒子。
【００２６】
（３）鉄、ニッケル、コバルトからなる元素群から選ばれた１種以上の金属元素と炭素と
の共晶点組成を含む組成の共晶合金からなる球状の強磁性金属核と、上記球状強磁性金属
核の表面の全面を被覆する該強磁性金属元素と炭素とを含有する液滴から析出した炭素か
らなる殻とを具備し、該炭素からなる殻がグラファイトとカーボンナノファイバーとから
なり、かつ、球状強磁性金属核の表面と角度を持つカーボンナノファイバーの長さ方向の
軸長が球状強磁性金属核の直径の２倍以下であることを特徴とする炭素被覆形強磁性金属
球形粒子。
【００２７】
（４）鉄、ニッケル、コバルトからなる元素群から選ばれた１種以上の金属元素と炭素と
の共晶組成における炭素含有量より炭素リッチの金属―炭素の複合又は混合粉末を、気相
中において熱プラズマ処理を行うことにより上記粉末を溶解して球形の融体を形成する工
程、該融体を気相中において共晶点以上の温度で炭素の析出温度以下に冷却することによ
り炭素を融体表面に析出させて球形の融体表面を高融点成分の炭素からなる固相によって
被覆する工程、炭素の固相によって被覆された球形融体を気相中において該共晶点以下に
冷却することにより鉄、ニッケル、コバルトからなる元素群から選ばれた１種以上の金属
元素と炭素との共晶点組成を含む組成の共晶合金からなる球形核と炭素からなる殻から構
成される球形構造物を形成する工程、とを含むことを特徴とする炭素表面被覆形強磁性金
属球形粒子の製造方法。
【００２８】
（５）鉄、ニッケル、コバルトからなる元素群から選ばれた１種以上の金属元素と炭素と
の共晶組成における炭素含有量より炭素リッチの金属―炭素の複合又は混合粉末を、気相
中において熱プラズマ処理を行うことにより上記粉末を溶解して球形の融体を形成する工
程、該融体を気相中において共晶点以上の温度で炭素の析出温度以下に冷却することによ
り炭素を融体表面に析出させて球形の融体表面を高融点成分の炭素からなる固相によって
被覆する工程、炭素の固相によって被覆された球形融体を気相中において該共晶点以下に
冷却することにより鉄、ニッケル、コバルトからなる元素群から選ばれた１種以上の金属
元素と炭素との共晶点組成を含む組成の共晶合金からなる球形核と炭素からなる殻から構
成される球形構造物を形成するとともに炭素被覆層に亀裂を形成して固化した融体の表面
の一部を気相に露出する工程、露出した鉄、ニッケル、コバルトからなる元素群から選ば
れた１種以上の元素の触媒作用により気相中の活性炭素を用いてカーボンナノファイバー
若しくはカーボンナノチューブ又はカーボンナノファイバー及びカーボンナノチューブの
混合物を露出した該元素の表面に形成する工程、とを含むことを特徴とする炭素被覆形強
磁性金属球形粒子の製造方法。
【００２９】
本発明によって、これまで困難であった炭素表面被覆形強磁性金属球形粒子の大量かつ
安価に生産可能な製造方法及びその表面がＣＮＴ及び／又はＣＮＦにより修飾された炭素
表面被覆形強磁性金属球形粒子が実現可能になった理由、及び作用などにつきニッケルグ
ラファイトを例にとって現象論的に考察すると以下のように説明できる。
【００３０】
まず、市販のニッケルグラファイト（Ｓｕｌｚｅｒ  Ｍｅｔｃｏ社製造）粉末の組織構
造を示し、そのような組織構造となる原因について考察する。このニッケルグラファイト
粉末の平均組成は、そのカタログにＮｉ７５重量％、炭素２５重量％と記述されているも
のである。また、融点１４５５℃のニッケルと融点３８２７℃の炭素との共晶組成は、ニ
ッケルが９８重量％の組成であり、その共晶点は１３２７℃である。
【００３１】
図１は、この市販のＮｉ７５重量％含有ニッケルグラファイト粒子の走査電子顕微鏡像
（図１（ａ））、エネルギー分散型Ｘ線分光スペクトル（図１（ｂ））、及びＣｕ  Ｋα
照射によるＸ線回折スペクトル（図１（ｃ））である。図１（ａ）の走査電子顕微鏡像か
ら、ニッケルグラファイト粉末は、粒径が１０μｍないし３０μｍの不定形の外見を有し
、その表面形状は粗であり、直径数十ｎｍ程度の多数の孔及び窪みを有していることがわ
かる。図１（ｂ）のエネルギー分散型Ｘ線分光スペクトルは、ニッケルグラファイト粉末
の表面から約２００ｎｍの深さにわたる組成情報を与える。スペクトル強度から計算され
たこの表面部分の組成は、Ｎｉ６３．８２重量％であった。この値は、カタログデータで
あるＮｉ７５重量％という平均組成値より若干小さい。
【００３２】
表面から深さ２ｎｍの深さにわたる組成情報を与えるオージェ電子分光分析も行ったが
、Ｎｉの組成はエネルギー分散型Ｘ線分光スペクトルから求めた値と同程度であった。従
って、ニッケルグラファイト粉末の表面は、平均組成値より若干多い炭素が存在するもの
の、多量のニッケルが表面に露出した構造を有していることがわかる。また、図１（ｃ）
のＸ線回折スペクトルはグラファイトとＮｉ金属からの回折を示し、ニッケルグラファイ
ト粉末が炭素相とニッケル相からなる共晶であることを支持している。
【００３３】
以上の結果から、市販のニッケルグラファイト粉末では、表面にニッケル相とカーボン
相が露出した組織構造、すなわち、共晶系に一般的な組織構造、を有していることがわか
る。このように、炭素表面被覆形強磁性金属球形粒子は、従来の量産技術では実現されて
いなかった。
【００３４】
本発明者らは、前述のとおり熱プラズマ処理を用いた無機材料合成技術を開発している
（非特許文献２、特許文献７）。熱プラズマの特徴は、イオン系が電子系と熱平衡にあり
、このため１万℃以上の高温のプラズマイオン温度まで実現できるところにある。したが
って、このプラズマ中にキャリアガスを用いて原料粉末を投入すると、原料粉末は１万℃
以上にも加熱される。
【００３５】
本発明の方法の特徴は、固体原料粉を用いて、熱プラズマ球状化を行うことにより、炭
素表面被覆形強磁性金属球形粒子の製造が可能になった点にある。本発明の対象とする共
晶化合物系は、液相生成温度は、共晶温度〜炭素の融解温度3,827℃であり、液相生成温
度が高いが、この方法により球状化が可能になった。なお、Ｆｅ−Ｃ；共晶温度1,153℃
、共晶組成：炭素4.2重量％，Ｃｏ−Ｃ；共晶温度1,320℃、共晶組成：炭素2.6重量％，
Ｎｉ−Ｃ；共晶温度1,327℃、共晶組成：炭素0.6重量％である。
【００３６】
本発明の方法により、プラズマのもつ高エネルギーと高温からの冷却過程を利用して、
共晶化合物の融液の冷却過程を制御して特殊な構造を持った炭素表面被覆形金属球形粒子
が合成可能となった。熱プラズマプロセスで行うと必然的に速い冷却速度が実現し、通常
102〜5x104℃／秒の冷却速度となる。
【００３７】
例えば、粉末として前述した市販のニッケルグラファイト粉末を用い、プラズマ中のイ
オン温度を適切に調整すると、炭素とニッケルを含む液滴がプラズマ中で形成される。こ
のとき、液滴の形状は、表面エネルギーが最小となる球形の形状となる。キャリアガスに
よって運ばれ、プラズマ中を通過した液滴は急速に冷却される。この冷却過程で、まず、
高融点成分である炭素がグラファイトとして液滴状の融体表面に析出する。表面に析出す
るのは、液滴内部に較べ液滴表面の温度が低いためである。また、グラファイトの表面エ
ネルギーが小さいこと、及び、グラファイトの比重が液滴の比重よりはるかに小さいこと
も、このグラファイト表面析出構造が構造的に安定であることを保証している。
【００３８】
冷却が進み、共晶点温度の１３２７℃以下になるとグラファイトにより被覆された液相
は固化し、ニッケル核を有する炭素表面被覆形強磁性金属球形粒子が合成される。熱プラ
ズマ処理を用いた無機材料合成技術では、炭素とニッケルを含む液滴の形成及び上記液滴
の冷却が気相中において行われることが大きな特徴である。このため、球形形状を有しか
つ一様な厚さのグラファイト層によって被覆された炭素表面被覆形強磁性金属球形粒子が
実現する。
【００３９】
以上の説明では、冷却過程において熱平衡を仮定している。実際には過冷却が生じ、グ
ラファイト層に被覆されたニッケルを主成分とする液滴中の炭素組成は共晶組成である２
重量％以上になるものと思われる。
【００４０】
ＣＮＴ又はＣＮＦの生成に鉄族元素が触媒として関与することはよく知られている。し
かし、鉄族元素が存在すれば必ずＣＮＴやＣＮＦが合成されるというものではない。事実
、図１に示したニッケルグラファイト粉末には、ＣＮＴやＣＮＦは存在しない。ＣＮＴや
ＣＮＦが合成されるためには、充分な活動度を有する炭素、すなわち、炭素ラジカルや炭
素イオンからなる活性炭素が必要であり、市販のニッケルグラファイト粉末の製造方法で
はこのような活性炭素の存在は実現していないからである。
【００４１】
一方、熱プラズマ処理を用いた本発明の方法では、プラズマ中に金属―炭素の複合又は
混合粉末が供給されるため、プラズマ中に炭素ラジカル及び炭素イオンが存在する。熱プ
ラズマ状態は10,000℃以上の高温なので炭素は原子状あるいはイオン化した状態になる。
これらは、化学的に活性なのでＣＮＴあるいはＣＮＦとして析出するようになる。この存
在と粒子表面の微量の鉄族元素の存在とにより、ＣＮＴ及び／又はＣＮＦが効率的に生成
され、ＣＮＴ及び／又はＣＮＦで表面が修飾された炭素表面被覆形強磁性金属球形粒子が
実現する。炭素ラジカル及び炭素イオンからなる活性炭素の生成量は、熱プラズマ処理の
プロセス条件によって制御可能である。
【００４２】
前に述べたように、高周波電力の増加により、より炭素リッチ組成の混合物の溶融が可
能になる。同時に、炭素ラジカル及び炭素イオンからなる活性炭素の生成量も増加して、
ＣＮＴ、ＣＮＦの析出量が増加する。プラズマ中のヘリウム含有量を大きくすると、冷却
速度を増大してＣＮＴ、ＣＮＦの析出量が増加する。同じ、高周波電力でも粉末供給量を
大きくすると、炭素ラジカル及び炭素イオンからなる活性炭素の生成量が減少するので、
ＣＮＴ、ＣＮＦの析出量も減少する。このため、ＣＮＴ及び／又はＣＮＦで表面が修飾さ
れない炭素表面被覆形強磁性金属球形粒子の形成も可能である。
【００４３】
このように、これまで困難であった炭素表面被覆形強磁性金属球形粒子及びその表面が
ＣＮＴ及び／又はＣＮＦにより修飾された炭素表面被覆形強磁性金属球形粒子が本発明に
よって実現可能になった理由は、本発明者らが開発した熱プラズマ処理を用いた無機材料
合成法の作用によるものである。
【発明の効果】
【００４４】
以上の構成によって、本発明は、耐腐食性と低磨耗性に優れた炭素表面被覆形強磁性金
属球形粒子の大量かつ安価に生産可能な製造方法の提供及び上記の炭素表面被覆形強磁性
金属球形粒子の表面がＣＮＴ及び／又はＣＮＦにより修飾された構造体の提供に成功した
ものである。また、これによって従来の強磁性金属グラファイト粉末に比し耐腐食性と低
摩耗性に優れた摺動部品用材料の実現、及び、ＣＮＴＴ及び／又はＣＮＦを所望の位置に
所望の分布を持って配置可能とする新規材料の提供に成功したものである。
【００４５】
これらの新規材料の提供の結果、腐食性環境下でも使用可能な摺動部分を有するマイク
ロマシーンや、強磁性特性を利用して外部磁場によりＣＮＴ及び／又はＣＮＦの位置と分
布を制御し精密に組み立てられたＣＮＴ及び／又はＣＮＦ電極を有する超小型リチウムイ
オン２次電池や超小型燃料電池の実現が可能となると予測される。
【００４６】
さらに、本発明による炭素表面被覆形強磁性金属球形粒子は、耐腐食性と強磁性とを兼
ね備えているので、生体に関係したバイオデバイスに有用な材料に発展するものと期待さ
れる。すなわち、網膜に埋め込まれるバイオニック・アイの電極材料や薬剤投与自動調節
用体内埋め込み式ナノポンプのボールベアリング材料や体熱を電力に変える超小型発電装
置部品材料などの多彩な応用が期待され、本発明は産業の発展に大いに寄与するものと期
待される。
【発明を実施するための最良の形態】
【００４７】
本発明による炭素表面被覆形強磁性金属球形粒子の第１の形態は、核となる球形をなす
強磁性金属の表面が該強磁性金属元素と炭素とを含有する液滴から析出した一様な厚さの
殻となる炭素層によって被覆された組織構造を有するものである。第２の形態は、該第１
の形態の炭素表面被覆形強磁性金属球形粒子の表面がＣＮＴ及び／又はＣＮＦによって修
飾された組織構造を有するものである。
【００４８】
炭素表面被覆形強磁性金属球形粒子の形状は、低摩擦特性を得るためには、短軸が長軸
の８０％以上となる球形が望ましい。ここで、完全な球形が実現しにくいのは重力の影響
による。
【００４９】
ここで、核となる球形をなす強磁性金属は、少なくとも鉄、ニッケル、コバルトからな
る元素群から選ばれた１種以上の元素と炭素との共晶点組成を含む組成の共晶合金からな
る。このため、本発明による炭素表面被覆形強磁性金属球形粒子は、外部磁場によって操
作可能となるため、炭素表面被覆形強磁性金属球形粒子の空間的位置は外部磁場により制
御可能となる。また、核となる球形をなす強磁性金属は、上記元素群の元素のほかに以下
の高融点元素群から選ばれた１種以上の元素を含むことが可能である。
【００５０】
すなわち、上記の高融点元素群は、ベリリウム、ボロン、シリコン、チタン、バナジウ
ム、クロム、マンガン、ジルコニウム、ニオブ、モリブデン、ルテニウム、ロジウム、パ
ラジウム、ハフニウム、タンタル、タングステン、レニウム、イリジウム、白金から構成
される。上記の高融点元素群から選ばれた１種以上の元素の合計モル％は、炭素表面被覆
形強磁性金属球形粒子を外部磁場により効率的に操作可能とするには、炭素表面被覆形強
磁性金属球形粒子に含まれる鉄、ニッケル、コバルトからなる鉄族元素群から選ばれた１
種以上の元素の合計モル％以下であることが望ましい。
【００５１】
さらに、核となる球形をなす強磁性金属は窒素を含むことが可能である。この場合窒素
は、強磁性金属中に含まれる他の元素と結合して窒化物を形成するので、窒素の含有量は
、窒化物形成に必要な最大窒素含有量以下に規定される。窒化物形成に必要な最大窒素含
有量を越えた場合には核となる強磁性金属球の内部に窒素の気泡が形成されるため材料強
度が脆弱となり望ましくない。窒化物形成に必要な最大窒素含有量以下では、炭素表面被
覆形強磁性金属球形粒子の耐腐食性が窒化物形成により強化され、かつ、材料強度の低下
も生じない。
【００５２】
炭素表面被覆形強磁性金属球形粒子の粒径は、熱プラズマに投入する原料粉末の粒径に
よって決定されるので、原料粉末の粒径を適切に選べば、粒径が１０ｎｍ以上の超微粒子
から粒径が１００μｍ以下の粗大粒子まで自由に製造可能である。粒径が１０ｎｍ未満の
原料粉末は、熱プラズマ投入により気化するため粒径の制御は困難であり、粒径が１００
μｍ以上の原料粉末は、熱容量が大きいため熱プラズマ処理によっても原料は液化せず球
形粒子が得られにくい。
【００５３】
また、核となる球形強磁性金属の表面を被覆する炭素層の厚さは３ｎｍ以上で３００ｎ
ｍ未満であることが望ましい。耐腐食性を有するためには、炭素層の厚さは、３ｎｍ以上
であることが望ましいからであり、粒子の外形を球形に保つためには、炭素層の厚さが３
００ｎｍ未満であることが望ましいからである。
【００５４】
上記の炭素層がグラファイト層であるときは、グラファイト層がナノメータサイズのグ
ラファイトグレインの集合からなり、かつ、グラファイトグレインのｃ軸が核となる球形
強磁性金属の表面に垂直に配向することが望ましい。このような配向の場合は、グラファ
イト層を構成するグラフェンシート面が核となる球形強磁性金属の表面に平行になるため
、グラファイト層は腐食性イオンの侵入に対し高い障壁特性を示し、したがって、耐腐食
性に優れた炭素表面被覆形強磁性金属球形粒子が実現可能となるからである。
【００５５】
グラファイト表面を修飾するＣＮＴ及び／又はＣＮＦに関しては、ＣＮＴ又はＣＮＦの
みで表面を修飾していても、両者が共存で表面を修飾していてもよい。また、ＣＮＴ又は
ＣＮＦはそれぞれ互いに束になったバンドル状態であっても、空間的に独立した孤立状態
であってもよい。ＣＮＴ又はＣＮＦの長さ方向の軸は、表面に対し平行、すなわち、表面
の法線に対し直角であっても、表面の法線に対し９０°未満であってもよい。
【００５６】
特に、表面の法線に対し直角の場合は、ＣＮＴ又はＣＮＦがバンドルされた束が表面を
マスクメロン状の網目模様をもって修飾した構造の実現が可能である。マスクメロン状の
網目は、共晶組成の融体が固化するときの体積変化によって、融体表面を被覆するグラフ
ァイト層に亀裂が生じて形成される。また、この亀裂により鉄族元素が気相に露出するた
め、鉄族元素の触媒作用によりＣＮＴやＣＮＦが形成される。
【００５７】
炭素表面被覆形強磁性金属球形粒子形成に至る冷却過程で、粒子の自転速度が大きい場
合は、粒子表面と気相中の分子及び活性種との衝突が頻繁に行われるため、ＣＮＴ又はＣ
ＮＦは表面法線に直角に成長するものと考えられる。一方、粒子の自転速度が小さい場合
には、ＣＮＴ又はＣＮＦの長さ方向の軸は、表面法線方向を向きやすくなる。粒子の自転
は、熱プラズマ装置に原料粉末を投入する際に与えられた角運動量が主たる原因であるの
で、投入の際の角運動量を制御することにより原理的に制御可能である。また、たとえば
、投入直後の粉末に対し高周波磁場を印加することなどにより粉末の自転は抑制される。
このようにして、ＣＮＴ又はＣＮＦの長さ方向の軸が表面の法線に対してなす角も、９０
°又は９０°未満に制御可能となる。
【００５８】
ＣＮＴ又はＣＮＦの長さ方向の軸長は、気相中の分子及び活性種の濃度と冷却過程にお
ける粒子の滞在時間の増大とともに増大する。この濃度と滞在時間を制御することにより
、長さ方向の軸が粒子の表面と角度をなす軸長を粒子の直径の２倍を越えないように制御
することができる。
【００５９】
ＣＮＴ又はＣＮＦは、リチウムイオン２次電池や超小型燃料電池の電極として有望であ
る。また、これらの応用では、ＣＮＴ又はＣＮＦ中へのリチウムイオンの侵入容易性が重
要である。炭素表面被覆形強磁性金属球形粒子上のＣＮＦ又はＣＮＴは、ＣＮＴ又はＣＮ
Ｆの長さ方向の軸が表面の法線に対してなす角が９０°未満であるほうが、ＣＮＴ又はＣ
ＮＦ中を拡散したリチウムイオンが鉄族元素と接触しやすく電極として望ましいのである
が、９０°であってもその効果は失われない。
【００６０】
これは、ＣＮＴ又はＣＮＦの形成機構、すなわち、グラファイト層に生じた亀裂により
気相に露出した鉄族元素が触媒となって成長するという形成機構のため、９０°であって
もＣＮＴ又はＣＮＦ中を拡散したリチウムイオンは鉄族元素と接触しやすいからである。
一方、グラファイト層は、炭素と鉄族元素との融体から析出したものであり、かつ、グラ
フェンシートが強磁性金属表面に平行であるため、リチウムイオンは侵入しにくい。この
ため、リチウムイオン侵入によるグラフェンシートの剥離は生じにくく、高信頼の電極が
実現可能となる。
【００６１】
熱プラズマ装置としては、鉄族元素と炭素の共晶点温度から炭素の沸点を越える５００
０℃以下の温度領域を空間的に分布させて形成でき、かつそれらの温度を調節できる装置
であることが望ましく、特願２００２−７３２１８（特開２００３−２７２６２４号公報
）中に記載の熱プラズマ装置が適切である。
【００６２】
図２は、この装置（プラズマトーチ）の概略構成図である。熱プラズマ処理が施される
強磁性金属グラファイト粉末はプラズマトーチ中に連続的に導入され、下部において回収
される。図２の装置（プラズマトーチ）１０は、水冷二重管１１の外に高周波コイル１２
を巻き、その内部に高周波電磁誘導により熱プラズマを形成するものである。水冷二重管
１１の上部は蓋１３が取り付けられており、蓋１３には熱プラズマ処理に供する強磁性金
属グラファイト粉末とキャリアガスとを供給する粉末供給用水冷プローブ１４が設置され
ている。また装置（プラズマトーチ）１０内部には、主としてプラズマ流を形成するため
のセントラルガスＧｐ、主としてプラズマ流の外側を包むためのシースガスＧｓが導入さ
れる。
【００６３】
熱プラズマの発生条件としては、通常、周波数０．５〜６ＭＨｚ、投入電力３〜６０ｋ
Ｗとすればよく、トーチ内部の圧力は１〜１００ｋＰａとすればよく、特に１０〜８０ｋ
Ｐａとすることが好ましい。
【００６４】
セントラルガス、シースガス及びキャリアガスは、いずれも少なくともＡｒを含むこと
が望ましい。また、熱プラズマ処理により形成される炭素表面被覆形強磁性金属球形粒子
中に窒素を含有させるためには、セントラルガス、シースガス及びキャリアガスのいずれ
か１つ以上のガス中に窒素を混合させることが有効である。さらに、シースガスは、トー
チ内壁を保護するためにＨｅ又はＨ２を含むことが望ましい。セントラルガスとシースガ
スとの合計流量は、通常、２〜２００リットル／分、好ましくは３０〜１３０リットル／
分とすればよい。このような条件下で発生する熱プラズマ中に導入される強磁性金属グラ
ファイト粉末量は、1分あたりの導入量で１〜５００ｇとすることが望ましい。キャリア
ガスの流量は１〜１００リットル／分とすればよい。
【００６５】
図２の装置を用いることにより、鉄族元素と炭素の共晶温度（Ｎｉ−Ｃ：１３２７℃、
Ｆｅ−Ｃ：１１５３℃、Ｃｏ−Ｃ：１３２０℃）〜５０００℃の範囲の温度領域を含むプ
ラズマイオン温度での熱プラズマ処理が可能となる。本発明では、１０００〜５０００℃
の温度領域における粉末の滞留時間を、０．００１〜１０秒、特に０．０２〜０．５秒程
度とすることが好ましい。
【００６６】
プラズマトーチの大きさは特に限定されないが、例えば、図２に示す構造とする場合に
は、管径１０〜１０００ｍｍ程度、高さ５０〜３０００ｍｍ、特に１０００〜３０００ｍ
ｍ程度とすることが炭素表面被覆形強磁性金属球形粒子を大量かつ安価に生産するために
は好ましい。上記のサイズのプラズマトーチを用いた場合、最大で毎分１ｋｇの炭素表面
被覆形強磁性金属球形粒子が生産可能である。しかし、プラズマイオン温度と滞留時間を
前記のように制御できる性能を持つ装置であれば、他の装置であってもよい。
【００６７】
熱プラズマ処理に供する金属―炭素の複合又は混合粉末は、鉄族金属と炭素との共晶組
成における炭素含有量より炭素リッチであることが重要である。好ましくは、鉄族金属−
炭素系共晶組成の２倍〜１５０倍程度の炭素を含むことが好ましい。これらの粉末には、さらに、ベリリウム、ボロン、シリコン、チタン、バナジウム、クロム、マンガン、ジルコニウム、ニオブ、モリブデン、ルテニウム、ロジウム、パラジウム、ハフニウム、タンタル、タングステン、レニウム、イリジウム、白金から構成される高融点元素群から選ばれた１種以上の元素を含むことも可能である。また、窒素を含むことも可能である。
【実施例１】
【００６８】
以下、炭素表面被覆形強磁性金属球形粒子の実施例を示して、本発明を具体的に説明す
るが、本発明は下記実施例に制限されるものではない。
図２に示すようなプラズマトーチを用い、Ｎｉ７５重量％、炭素２５重量％のニッケル
グラファイト粉末（平均粒径30mm、Ｓｕｌｚｅｒ  Ｍｅｔｃｏ社製造）を連続的に供給し
て熱プラズマ処理をほどこした。熱プラズマの発生条件は、投入した高周波電力が２５ｋ
Ｗ、プラズマトーチ内の圧力は６６ｋＰａであり、セントラルガスＧｐはＡｒ（３０リッ
トル／分）、シースガスＧｓはＡｒ（８５リットル／分）とＨｅ（１０リットル／分）の
混合ガス、キャリアガスはＡｒ（１０リットル／分）である。導入されるニッケルグラフ
ァイト粉末量は１２ｇ／分である。このときの平均冷却速度は、２，５００℃／秒であっ
た。この供給量で１０分間供給して、１２０ｇの粉末が得られた。
【００６９】
図３は、熱プラズマ処理された試料の走査型電子顕微鏡像であり、図３（ａ）は低倍率
像、図３（ｂ）は高倍率像である。図3（ａ）より熱プラズマ処理された試料は長軸が２
３μｍで短軸が２１μｍのやや歪んだ球形をなしていることがわかる。熱処理前の形状（
図１（ａ））は、不定形の外見を有し、その表面形状は粗であり、直径数十ｎｍ程度の多
数の孔及び窪みを有していた。球形に変化したのは、ニッケルグラファイト粉末が熱プラ
ズマ処理の過程において炭素の融点程度に加熱された結果、表面張力により球状の融体と
なったことを反映している。
【００７０】
球状表面には、低倍率走査型電子顕微鏡像である図３（ａ）に示されるように、約３０
０ｎｍの直径を有する束がマスクメロン状の網目模様を持って形成されている。この網目
模様をなす束を透過電子顕微鏡で観察した結果、この束はＣＮＦからなり、かつ、ＣＮＦ
の長さ方向の軸は球表面の法線に対し９０°の角度をなしていることが判明した。高倍率
の走査電子顕微鏡像である図３（ｂ）には、球状の表面には約３０ｎｍの直径を有するＣ
ＮＦの束が認められる。また、直径３０ｎｍの束の付近を高倍率の透過電子顕微鏡で観察
した結果、直径が１．１ｎｍ、１．５ｎｍ、及び３．５ｎｍの３種類の単層ＣＮＴの存在
が確認された。
【００７１】
図４は、熱プラズマ処理によって得られた球状粒子の断面の透過電子顕微鏡像である。
左側は、球状粒子の内部のニッケル核であり、ニッケルの粒界やニッケル中の転位が認め
られる。右側は、球状粒子の表面部分の断面であり、多様な径のアモルファスの炭素粒子
及びアモルファスのニッケル粒子が認められる。これらのアモルファス粒子は、熱プラズ
マ処理における冷却過程で気相から凝縮して熱プラズマ処理された試料上に付着したもの
であり、したがって、疎であり、超音波洗浄などの処理により試料上から除去可能であっ
た。図３の走査電子顕微鏡像では、これらのアモルファス粒子の集合体は認められない。
【００７２】
左側と右側の間に存在する厚さ１００ｎｍの領域は、ニッケル核を包む結晶化した殻状
のグラファイト層である。さらに多数の試料観察を行った結果、この結晶化したグラファ
イト層は、熱プラズマ処理をほどこされた球状粒子の表面を一様な厚さ１００ｎｍでもっ
て被覆しており、したがって、ニッケル核はグラファイト殻の内部に封入され、球状粒子
の表面にはニッケル核は露出していないことが判明した。すなわち、熱プラズマ処理を用
いた合成法の採用により、一様な厚さを持ったグラファイト層を有する炭素殻によって被
覆され、したがって表面にニッケル核が露出されず、かつ、球状形状を有する炭素表面被
覆形強磁性金属球形粒子が実現した。
【００７３】
図５は、このグラファイト層の格子像であり、０．３３５ｎｍの間隔のグラフェンシー
トの存在を示す格子像が顕著に認められ、グラファイト層の結晶化の度合いが極めて高い
ことを示している。また、グラファイト層を構成するグラフェンシート面は、球状粒子表
面に平行となっている。この配置は、グラファイト層形成時における球形粒子の表面エネ
ルギーを小さくする配置に対応している。このような緻密なグラファイト層に被覆されて
いるため、本実施例により製造された炭素表面被覆形強磁性金属球形粒子は、顕著な耐腐
食特性を示した。
【００７４】
図３、図４及び図５から、熱プラズマ処理による球状粒子の形成過程は以下のように推
察される。熱プラズマ処理における炭素の融点程度の加熱過程により、ニッケルグラファ
イト粉末はニッケルと炭素を均一に含有する球状の融体となった後、冷却過程において、
まず、球状の融体表面にグラファイト層が一様な厚さを持って形成される。冷却されるに
つれ、グラファイト層の厚さは増大し１００ｎｍに達する。
【００７５】
さらに、共晶点以下に冷却されると、融体は固化し、このときの体積変化により、グラ
ファイト表面にはマスクメロン網目模様の亀裂が生じる。それと同時に、ニッケルが気相
に露出されるため、ニッケルの触媒効果及び気相中の炭素ラジカル及び炭素イオンの存在
によりＣＮＦ及び／又はＣＮＴが粒子表面の亀裂部分に形成される。なお、単層ＣＮＴの
存在は、透過電子顕微鏡観察のほか、マイクロラマン分光におけるブリージングモードの
スペクトルの存在からも確認された。このようにして、ＣＮＴ及び／又はＣＮＦで表面が
修飾された炭素表面被覆形強磁性金属球形粒子が実現した。
【００７６】
本実施例では、熱プラズマを発生させる高周波電力が大きく、かつ、共晶点近傍での冷
却速度が小さかったため、グラファイト層表面はＣＮＴ及び／又はＣＮＦで修飾された。
また、ＣＮＴ又はＣＮＦの形成過程で粒子は回転していたため、ＣＮＴ又はＣＮＦの長さ
方向の軸は粒子表面に平行となったものと思われる。また、ＣＮＴ及び／又はＣＮＦで表
面が修飾された炭素表面被覆形強磁性金属球形粒子の粒径は、原料のニッケルグラファイ
ト粉末の粒径によって決定されるので、ニッケルグラファイト粉末の粒径を選択すること
により、炭素表面被覆形強磁性金属球形粒子の粒径を制御することも可能である。
【００７７】
一般に、気相中の炭素ラジカル及び炭素イオンの濃度は、熱プラズマ中の最高温度が高
いほど高くなる。最高温度が炭素の融点である３８２７℃以下の場合には、炭素ラジカル
や炭素イオンの濃度が低いため、亀裂部分には共晶組成の融体中の炭素がグラファイトと
して析出するだけで、ＣＮＦやＣＮＴは形成されにくかった。
【００７８】
すなわち、本実施例では、熱プラズマ条件を適切に制御することにより、球状強磁性金
属核の表面の全面を被覆する炭素からなる殻が、グラファイトからなることを特徴とする
炭素被覆形強磁性金属球形粒子と、球状強磁性金属核の表面の全面を被覆する炭素からな
る殻が、グラファイトと、ＣＮＦ若しくはＣＮＴ又はＣＮＦ及びＣＮＴの双方とからなる
ことを特徴とする炭素被覆形強磁性金属球形粒子との双方が、製造可能であった。
【００７９】
さらに、熱プラズマ条件を発生させる高周波電力の制御及び共晶点近傍での冷却速度の
制御により、グラファイト層表面を修飾するＣＮＴ又はＣＮＦの存在量も制御可能であっ
た。また、ＣＮＴ又はＣＮＦの長さ方向の軸は、粒子の回転速度によって制御されるため
、軸方向を表面の法線に対し９０°又は９０°未満に制御可能であった。
【００８０】
本実施例では、ニッケルグラファイト粉末を原料として用いたが、他の鉄族元素である
鉄又はコバルトもＣＮＴ及び／又はＣＮＦ形成における触媒作用を有するので、鉄又はコ
バルトと炭素を含有する粉末を原料として用いた場合にも、ＣＮＴ又はＣＮＦで表面が修
飾された炭素表面被覆形強磁性金属球形粒子は製造可能である。
【産業上の利用可能性】
【００８１】
本発明は、本発明者らが開発した熱プラズマ処理技術を鉄、ニッケル、コバルトからな
る元素群から選ばれた１種以上の金属元素と炭素との共晶組成における炭素含有量より炭
素リッチの金属―炭素の複合又は混合粉末に適用することにより、炭素表面被覆形強磁性
金属球形粒子及びＣＮＴ及び／又はＣＮＦで表面が修飾された炭素表面被覆形強磁性金属
球形粒子が実現可能となったものである。本発明による炭素表面被覆形強磁性金属球形粒
子は、耐腐食性と強磁性とを兼ね備えているので、生体に関係したバイオデバイスに有用
な材料に発展するものと期待される。
【００８２】
また、本発明によるＣＮＴ及び／又はＣＮＦで表面が修飾された炭素表面被覆形強磁性
金属球形粒子の強磁性特性を利用すれば、外部磁場によりＣＮＴ及び／又はＣＮＦの位置
と分布を制御し精密に組み立てられたＣＮＴ及び／又はＣＮＦ電極を有する超小型リチウ
ムイオン２次電池や超小型燃料電池の実現が可能となると予測され、広く産業の発展に大
きく寄与し、貢献するものと期待される。
【図面の簡単な説明】
【００８３】
【図１】本発明に用いた原料であるニッケルグラファイト粉末の図面代用走査電子顕微鏡像（（ａ））、エネルギー分散型Ｘ線分光スペクトル（（ｂ））、及びＣｕ  Ｋα照射によるＸ線回折スペクトル（（ｃ））である。
【図２】本発明において熱プラズマ処理を行うために用いた高周波プラズマの発生装置（プラズマトーチ）の概略構成図である。
【図３】本発明に用いたＣＮＴ及びＣＮＦで表面が修飾された炭素表面被覆形ニッケル球形粒子の図面代用走査電子顕微鏡像であり、（ａ）は低倍率像、（ｂ）は高倍率像である。
【図４】本発明に用いたＣＮＴ及びＣＮＦで表面が修飾された炭素表面被覆形ニッケル球形粒子の断面を示す図面代用透過電子顕微鏡像である。
【図５】本発明に用いたＣＮＴ及びＣＮＦで表面が修飾された炭素表面被覆形ニッケル球形粒子のグラファイト層の断面を示す図面代用格子像である。
【符号の説明】
【００８４】
１０；高周波熱プラズマの発生装置（プラズマトーチ）
１１；水冷二重管
１２；高周波コイル
１３；蓋
１４；粉末供給用水冷プローブ
Ｇｐ  セントラルガス
Ｇｓ  シースガス
【図１】
2005350750.tif 000003
【図２】
2005350750.tif 000004
【図３】
2005350750.tif 000005
【図４】
2005350750.tif 000006
【図５】
2005350750.tif 000007